(57)【要約】【課題】  酸味、苦味、臭気等がなく、良好な硬化性を有し、また経時的な変色もない、口腔内で硬化させる義歯床裏装用材料として好適な硬化性組成物を得る。【解決手段】  （Ａ）式（１）【化１】2006083101.tif 000014（Ｒ１及びＲ２はメチル基等、Ｚは炭素数６〜２０の炭化水素基。ｍ＋ｎは４〜１５となる１以上の整数。）で示される重合性単量体、（Ｂ）アリールボレート塩及び（Ｃ）粉砕した陽イオン交換樹脂粉末等の固体酸を含み、かつ、リン酸基等の酸性基を有する重合性単量体、及び２−ヒドロキシメタクリレート等の式（２）【化２】2006083101.tif 000015（Ｒ３〜Ｒ5はメチル基等、Ｒ６は水素原子または炭素数１〜８の有機基。ｘは１〜２０の整数。）で示される重合性単量体のいずれも配合されていない硬化性組成物を用いる。式（２）の化合物を配合しないことにより酸味、苦味、臭気等のない組成物とでき、式（１）の化合物を用いることによりアリールボレート塩を良好に溶解できる。【選択図】  なし【特許請求の範囲】
【請求項１】
（Ａ）下記一般式（１）
【化１】
2006083101.tif 000012
（式中、Ｒ１およびＲ２は各々独立に水素原子又はメチル基を示し、Ｚは炭素数６〜２０の２価の炭化水素基を示し、ｍ及びｎは各々独立に１〜１４の整数であり、かつｍ＋ｎは４〜１５である）で示されるラジカル重合性単量体、（Ｂ）アリールボレート塩及び（Ｃ）固体酸を含み、
かつ、酸性基を有するラジカル重合性単量体及び下記一般式（２）
【化２】
2006083101.tif 000013
（式中、Ｒ３〜Ｒ5は各々独立に水素原子又はメチル基を示し、Ｒ６は水素原子または炭素数１〜８の１価の有機基を示し、ｘは１〜２０の整数を示す。）で示されるラジカル重合性単量体のいずれも配合されていないことを特徴とする歯科用硬化性組成物。
【発明の詳細な説明】
【技術分野】
【０００１】
本発明は、歯科用の硬化性組成物に関する。より詳しくは、該硬化性組成物を患者の口腔内部へ挿入する際、臭気、口腔粘膜や舌への刺激あるいは不快な味等の患者への負担となる要因が極めて少なく、また、口腔内部で硬化を行なっても硬化体表面が滑沢であり、さらには該組成物の硬化時の変色および硬化によって得られる硬化体の経時的変色が少ない義歯床裏装用材料として好適に用いることのできる硬化性組成物に関する。
【背景技術】
【０００２】
（メタ）アクリル酸エステル等のラジカル存在下で重合が可能な単量体、有機過酸化物及び第三級アミン化合物からなる組成物は、それらが室温から口腔内の温度で速やかに重合して硬化体が生じる性質を利用して、義歯床裏装材、歯科用セメント、コンポジットレジン、歯冠用レジン等の歯科材料として広く応用されている。
【０００３】
例えば義歯床裏装用材料は、長期間の使用により患者の口蓋に適合しなくなった義歯を改床し、再度使用できる状態に修正するための材料であり、室温から口腔内の温度で重合硬化するペーストを義歯床に盛付け、直接患者の口腔に挿入、口腔粘膜面との適合を図った後、口腔内で保持したまま重合硬化させて修正を行う材料である。従来、このような裏装材としては、一般にポリメチルメタアクリレート、ポリエチルメタアクリレートおよびメチルメタアクリレートとエチルメタアクリレートの共重合体等の粉末状合成樹脂と有機過酸化物を混合した粉末状成分と、メチルメタアクリレート等のラジカル重合性化合物等の単量体と第三級アミン化合物を混合した液体状成分とに分包された粉−液二成分系材料が用いられている。
【０００４】
このような二成分系材料を混合した際、上記液体状成分が粉末状成分と接触することにより短時間でその一部を溶解するとともに、合成樹脂粉末中に浸透して膨潤させる。このため、混合物の粘度を適度に調節することができ、臨床上の操作を容易にすることができる利点を有する。また、該重合開始剤の構成成分である過酸化ベンゾイルと芳香族第３級アミンが混合されることによって、室温から口腔内における温度で容易にラジカルが発生し、混合から所定の時間が経過した後、重合硬化が進行する。このような利点から、上記裏装法用の材料としてラジカル重合性の単量体と過酸化ベンゾイル−芳香族第３級アミン化合物からなる化学重合開始剤の組み合わせが広く使われている。
【０００５】
しかしながら、過酸化ベンゾイル−芳香族第３級アミン化合物系の重合開始剤は、両者が反応した際に生成する副生成物に由来する義歯床裏装材硬化体の硬化時の変色、さらに硬化体を長期使用した場合、芳香族第３級アミン化合物の酸化に由来する硬化体の経時的変色等の欠点があった。
【０００６】
上記変色の問題を解決するために、過酸化ベンゾイル−第３級アミン化合物系以外の化学重合開始剤として、アリールボレート塩および酸による化学重合開始剤が提案されている（特許文献１、２）。このようなアリールボレート塩を用いる化学重合開始剤系は、ラジカル重合性単量体が重合する際の変色が少なく、また硬化後の経時的変色も少ないことが知られている。
【０００７】
しかしながら、アリールボレート塩−酸からなる重合開始剤を義歯裏装用材料に応用する場合には、下記のような必須要件がある。
【０００８】
第１の要件として、上述したような粉液型の義歯床裏装用材料の場合、使用するアリールボレート塩は、液に完全に溶解するか、予め粉に分散させておき、該粉と液が混合された際に速やかに完全溶解する必要がある。配合されたアリールボレート塩がペースト中に未溶解のまま残留した場合には、必要な硬化活性が得られなかったり、硬化時間のばらつきが大きくなったりする。また、得られた硬化体に硬化むらが生じ、必要な機械的物性が得られない場合もある。
【０００９】
第２の要件として、裏装した義歯はその後長期に亘って使用されるため、義歯床用裏装材の硬化体は一定以上の硬度や機械的強度を有し、さらには、汚れの付着防止のため、硬化体の表面は滑沢である必要がある。そのためには、義歯床用裏装材に用いられる材料としては水や唾液等への溶解度が低いことが要求されるため、水や水溶性の有機溶剤は使用できない。また、該硬化体からの溶出物の量にも制限があるため、実質上義歯床用裏装材に使用できる液体成分は、アリールボレート塩をよく溶解し、かつ水や唾液への溶解性が低いラジカル重合性単量体のみである。
【００１０】
第３の要件として、義歯床用裏装材は上述したように、粉および液を混合したペーストを義歯へ盛り付け、口腔内部で賦形、硬化を行う材料であるため、使用するペーストの臭いや味、粘膜への刺激が低いことが要求される。
【００１１】
以上の要件を完全に満たすためにはアリールボレート塩をよく溶解し、かつ水への溶解性が低く、味や臭い、粘膜への刺激の低いラジカル重合性単量体が必要とされる。また、アリールボレート塩を分解させ、ラジカル発生を促す酸についても、その酸味を低減する必要がある。
【００１２】
先行文献によれば、例えば特許文献１にはアリールボレート塩、酸性化合物、ならびに有機過酸化物からなる歯科用化学重合触媒ならびに、該重合性触媒およびラジカル重合性単量体からなる歯科用硬化性組成物が開示されている。該文献には、その用途に応じて２液型、粉液型、２ペースト型等の種々の保存形態における組成を開示している。該文献においてラジカル重合性単量体に関しては、種々の酸性基を含んでなるラジカル重合性単量体および酸性基を含有しないラジカル重合性単量体が用例毎に使い分けて用いられているが、このうち、液体であり、かつ酸性基を有するラジカル重合性単量体は一般的に極性が高く、アリールボレート塩に対する溶解性が高いものが多いが、これらのラジカル重合性単量体は、強い酸味を呈するため口腔内部で賦形後硬化させる義歯床裏装材用途には使用できない。また、該文献に開示されている酸性基を有しない重合性単量体のうち、２，２−ビス［４−（２−ヒドロキシ−３−メタアクロイルオキシポリエトキシ）フェニル］プロパン（２箇所あるエトキシユニットの繰り返し単位の総和が平均２．６の混合物）、トリメチロールプロパンジメタアクリレート、メチルメタアクリレート、２，２−ビス（４‐(２‐ヒドロキシ‐３‐メタアクロイルオキシプロポキシ)フェニル）プロパン等はアリールボレート塩の溶解性が極めて低い。トリエチレングリコールジメタアクリレートは、アリールボレート塩の良溶媒であるが、強い苦味を呈することから、義歯床裏装用途には使用できない。２−ヒドロキシエチルメタアクリレート（以下、ＨＥＭＡと略す）もまたアリールボレート塩の良溶媒であるが、水溶性でもあるため義歯床裏装材用の重合性単量体として用いた場合には、粉液混和後のペーストを口腔へ挿入して賦形を行なう際、口腔中の唾液等によりＨＥＭＡが溶出し、ペーストが硬化した後の硬化体表面が面荒れを起こす問題がある。このように、本文献においては、義歯床裏装用途に適したラジカル重合性単量体ならびに酸に関する提案はなされておらず、課題の解決にも至っていない。
【００１３】
また、特許文献２には、アリールボレート塩、酸性化合物、ならびに＋ＩＶおよび／または＋Ｖ価のバナジウム化合物からなる重合触媒、該重合触媒およびラジカル重合性単量体からなる歯科用接着材ならびに歯科用修復材料が提案されているが、本文献においても具体的に例示されているラジカル重合性単量体は文献１と同一であり、義歯床裏装用途にまで考慮された設計がなされておらず、課題の解決にも至っていない。
【００１４】
このように上記発明は、歯科用接着材や歯科用セメント用としては有用であるが義歯床裏装材用途へは適用できず、有効な義歯床裏装材用の組成物は未だ提供されていない。
【００１５】
【特許文献１】特開２００２−１８７９０７号公報
【特許文献２】特開２００３−０９６１２２号公報
【発明の開示】
【発明が解決しようとする課題】
【００１６】
上述のように、口腔挿入時に臭いや味、粘膜への刺激が少なく、口腔内のような水分の多い環境下で硬化させても該硬化体表面が滑沢に仕上がり、かつ硬化時の変色や硬化体の経時的変色が少ない義歯床裏装材が求められていた。
【００１７】
従って本発明は上記課題を解決し、義歯床裏装用材料として好適に用いることのできる硬化性組成物の提供を目的とする。
【課題を解決するための手段】
【００１８】
本発明者等は、アリールボレート塩−酸を用いる化学重合開始剤系を用いると従来品と比較して組成物の硬化時の変色が少なく、また、得られる硬化体の経時的変色も少なくなる点に着目し、該化学重合開始剤系を用いた硬化性組成物について鋭意検討を行った結果、特定の構造を有するエチレングリコールユニット含有ラジカル重合性単量体を用いることにより、臭気や苦味がなく、かつアリールボレート塩をよく溶解し、さらには最終的に得られる硬化体の面荒れが極めて少ない組成物が得られることを見出した。さらに、重合開始剤用に使用される酸として固体酸を用いることにより、該酸に由来する酸味もなくなり、その結果、上記課題をすべて解決しうる組成物を見出し本発明の完成に至った。
【００１９】
すなわち本発明は、
（Ａ）下記一般式（１）
【００２０】
【化１】
2006083101.tif 000002
【００２１】
（式中、Ｒ１およびＲ２は各々独立に水素原子又はメチル基を示し、Ｚは炭素数６〜２０の２価の炭化水素基を示し、ｍ及びｎは各々独立に１〜１４の整数であり、かつｍ＋ｎは４〜１５である）で示されるラジカル重合性単量体、（Ｂ）アリールボレート塩及び（Ｃ）固体酸を含み、
かつ、酸性基を有するラジカル重合性単量体及び下記一般式（２）
かつ、酸性基を有するラジカル重合性単量体及び下記一般式（２）
【００２２】
【化２】
2006083101.tif 000003
【００２３】
（式中、Ｒ３〜Ｒ5は各々独立に水素原子又はメチル基を示し、Ｒ６は水素原子または炭素数１〜８の１価の有機基を示し、ｘは１〜２０の整数を示す。）で示されるラジカル重合性単量体のいずれも含有しないことを特徴とする歯科用硬化性組成物である。
【発明の効果】
【００２４】
本発明によれば、口腔挿入時に臭いや味、粘膜への刺激が少なく、口腔内のような水分の多い環境下で硬化させても該硬化体表面が滑沢に仕上がり、かつ硬化時の変色や硬化体の経時的変色が少ない歯科用硬化性組成物が得られる。
【発明を実施するための最良の形態】
【００２５】
本発明における歯科用硬化性組成物は、ラジカル重合性単量体として下記一般式（１）で示される（メタ）アクリル酸エステル系重合性単量体を使用することが必須である。
【００２６】
【化３】
2006083101.tif 000004
【００２７】
（式中、Ｒ１およびＲ２は各々独立に水素原子又はメチル基を示し、Ｚは炭素数６〜２０の２価の炭化水素基を示し、ｍ及びｎは各々独立に１〜４の整数であり、かつｍ＋ｎは４〜１５である）。
【００２８】
上記式（１）において、Ｒ１、Ｒ２は各々独立に、水素原子またはメチル基である。従って上記ラジカル重合性単量体は少なくとも２つの(メタ)アクリル基を有する多官能の重合性単量体である。
【００２９】
上記式（１）において、Ｚは炭素数６〜２０の２価の炭化水素基を示す。該Ｚの炭素数が５以下の場合には、苦味が生じ、口腔内で硬化させると極めて不快となる。一方、炭素数が２０を越えるとアリールボレート塩を充分に溶解させることができない。該Ｚとしては、好ましくは８〜１６の２価の炭化水素基である。また該炭化水素基はハロゲン原子、アシル基、アルコキシ基等の置換基を有していても良いが、その場合には、該置換基の有する炭素原子も含めて上記範囲内にある必要がある。
【００３０】
該Ｚを具体的に例示すると、ヘキサメチレン基、ヘプタメチレン基、オクタメチレン基、ノナメチレン基等の炭素数６〜１０のアルキレン基；１，２−シクロペンチルジメチレン基、１，３−シクロペンチルジメチレン基、１，２−シクロペンチルジエチレン基、１，３−シクロペンチルジエチレン基、１，２−シクロヘキシルジメチレン基、１，３−シクロヘキシルジメチレン基、１，４−シクロヘキシルジメチレン基等の脂肪族環状基含有アルキレン基；１，２−シクロヘキシル基、１，３−シクロヘキシル基、１，４−シクロヘキシル基等のシクロアルキレン基；１，２−フェニレン基、１，３−フェニレン基、１，４−フェニレン基、１，５−ナフチレン基、２，６−ナフチレン基、１，１‘−ジフェニレンエーテル基、１，１’−ジフェニレンメタン基、１，１‘−ジフェニレンプロパン基、１，１’−ジフェニレンヘキサフルオロプロパン基等の２価の芳香族基等が挙げられる。
【００３１】
前記一般式（１）中のｍおよびｎは、どちらも１〜９の整数であり、ｍとｎの値は同じであっても異なっても良く、ｍとｎの合計が４〜１０の範囲から選択される。ｍとｎの合計が４より小さい場合には、本発明の硬化性組成物に用いられるアリールボレート塩の溶解性が充分でなく、硬化活性の高い組成物が得られない。また、ｍとｎの合計が１０を上回った場合には、親水性が高くなりすぎて最終的に得られる硬化体表面の面荒れが顕在化する。
【００３２】
上記一般式（１）で示されるラジカル重合性単量体を具体的に例示すると、２，２−ビス（４−メタアクロイルオキシテトラエトキシフェニル）プロパン、２，２−ビス（４−メタアクロイルオキシペンタエトキシフェニル）プロパン、２−（４−メタアクロイルオキシテトラエトキシフェニル）−２−（４−メタアクロイルオキシペンタエトキシフェニル）プロパン、２−（４−メタアクロイルオキシテトラエトキシフェニル）−２−（４−メタアクロイルオキシヘキサエトキシフェニル）プロパン、２−（４−メタアクロイルオキシトリエトキシフェニル）−２−（４−メタアクロイルオキシヘプタエトキシフェニル）プロパン、２，２−ビス（４−メタアクロイルオキシジエトキシメチレン）シクロヘキサン、２，２−ビス（４−メタアクロイルオキシトリエトキシメチレン）シクロヘキサン、２，２−ビス（４−メタアクロイルオキシテトラエトキシメチレン）シクロヘキサン、２−（４−メタアクロイルオキシエトキシメチレン）−２−（４−メタアクロイルオキシトリエトキシメチレン）シクロヘキサン、２−（４−メタアクロイルオキシエトキシメチレン）−２−（４−メタアクロイルオキシテトラエトキシメチレン）シクロヘキサン、２−（４−メタアクロイルオキシジエトキシメチレン）−２−（４−メタアクロリルオキシトリエトキシメチレン）シクロヘキサン、２−（４−メタアクロイルオキシジエトキシメチレン）−２−（４−メタアクロイルオキシテトラエトキシメチレン）シクロヘキサン等が挙げられる。これらラジカル重合性単量体は、単独で使用しても、２種以上を混合して用いてもよい。なお一般にこのようなオキシエチレンユニットの繰り返し単位を有する化合物は、その繰り返し単位が単一のものは入手が困難であり、オキシエチレンユニットの繰り返し単位数（ｍ及びｎ）が異なる化合物の混合物であり、本発明の歯科用硬化性組成物を調製する場合には、そのような混合物を特に精製せずに使用すればよい。
【００３３】
一方、本発明の歯科用硬化性組成物には、酸性基を有するラジカル重合性単量体及び下記一般式（２）で示すラジカル重合性単量体が配合されていてはならない。
【００３４】
【化４】
2006083101.tif 000005
【００３５】
（式中、Ｒ３〜Ｒ5は各々独立に水素原子又はメチル基を示し、Ｒ６は水素原子または炭素数１〜８の１価の有機基を示し、ｘは１〜２０の整数を示す。）
なお、これら酸性基を有するラジカル重合性単量体、及び上記一般式（２）で示されるラジカル重合性単量体は、前記一般式（１）で示される化合物中の不純物として不可避的に混入してくる場合もある（例えば、メタクリル酸など）。本発明においては、これらラジカル重合性単量体が一般的な不純物量以上に含まれなければよく、通常、全ラジカル重合性単量体中、２質量％以下、好ましくは１質量％以下、特に好ましくは０．５質量％以下であればよい。不純物として含まれる量が極めて多い場合には、水や塩基性水溶液で洗浄することにより、これら酸性基を有するラジカル重合性単量体や上記一般式（２）で示されるラジカル重合性単量体は容易に除去できる。
【００３６】
上記酸性基を有するラジカル重合性単量体とは、カルボキシル基、スルホン酸基、ホスホン酸基、リン酸残基等の遊離の酸基、又はこれら酸基に対応する酸無水物基を有するラジカル重合性単量体を指し、より具体的には２−（メタ）アクリロイルオキシエチルジハイドロジェンホスフェート、ビス[２−（メタ）アクリロイルオキシエチル]ハイドロジェンホスフェート、２−（メタ）アクリロイルオキシエチルフェニルハイドロジェンホスフェート、１０−(メタ)アクリロイルオキシデシルジハイドロジェンホスフェート、１１−（メタ）アクリロイルオキシ−１,１−ウンデカンジカルボン酸、４−（メタ）アクリロイルオキシエチルトリメリット酸等が挙げられる。
【００３７】
前記式（２）において、Ｒ３は水素原子またはメチル基を示し、従って、該化合物は(メタ)アクリル酸エステル系の重合性化合物である。該式（２）においてｘは１〜２０の整数である。ｘが２０を超えると苦味などの味が少なくなるが、水溶性は高く表面荒れの問題は生じるため、xが１〜４０のラジカル重合性単量体は配合しないことが好ましく、ｘの値にかかわらず前記式（２）で示される化合物は配合されていないことが好ましい。
【００３８】
前記式（２）においてＲ６は水素原子又は炭素数１〜８の有機基である。該Ｒ６の炭素数が少ないほど水溶性が高く、また苦味も生じやすくなる。該Ｒ６を具体的に例示すると、メチル基、エチル基、プロピル基、ブチル基、ヘキシル基等のアルキル基；フェニル基、トルイル基等のアリール基；アセチル基、プロピオニル基、ブチリル基、ベンゾイル基、メタアクロイル基、アクロイル基等のアシル基等が例示される。
【００３９】
上記式（２）において、Ｒ３〜Ｒ５は各々独立に水素原子またはメチル基を示す。即ち、ともに水素原子である場合には、オキシエチレン基、一方が水素原子で他方がメチル基の場合はオキシプロピレン基、ともにメチル基の場合には、３−オキシ−２−ブチレン基を有す化合物である（以下、併せてオキシエチレン基等）。ｘは該オキシエチレン基等の繰り返し数であり、該ｘが３以上であるとアリールボレート塩の溶解性に優れるが、一方で上記Ｒ６の種類（但し、炭素数８以下の場合）にかかわらず特有の苦味を有する。
【００４０】
前記Ｒ６が水素原子である場合には、該化合物は極性が高く、ｘが１又は２でもアリールボレート塩を良好に溶解するが、一方で極めて水溶性が高く、組成物硬化体の面荒れを生じてしまう。
【００４１】
前記式（２）で示される化合物のうち、Ｒ６が水素原子である化合物を具体的に例示すると、２−ヒドロキシエチルメタアクリレート、２−ヒドロキシエチルアクリレート、２−ヒドロキシプロピルメタアクリレート、２−ヒドロキシプロピルアクリレート、５−ヒドロキシエトキシエチルメタアクリレート、８−ヒドロキシジエトキシエチルメタアクリレート、１０−ヒドロキシトリエトキシエチルメタアクリレート等が挙げられる。
【００４２】
一方、Ｒ６がアルキル基、アリール基、アシル基である場合、ｘが１又は２のときには水溶性はほとんどないが、特有の臭気や刺激を有するという問題がある。またｘが大きくなるにつれ、水溶性が高くなり、苦味も強くなる。
【００４３】
該Ｒ６がアルキル基である化合物を具体的に例示すると、２−メトキシエチルメタアクリレート、２−エトキシエチルメタアクリレート、２−ブトキシエチルメタアクリレート、５−メトキシエトキシエチルメタアクリレート、８−メトキシ−ジエトキシエチルメタアクリレート、ω−メトキシヘキサエトキシエチルメタアクリレート、ω−メトキシテトラデカエトキシエチルメタアクリレート等が挙げられる。
【００４４】
該Ｒ６がアリール基である化合物を具体的に例示すると、２−フェニルオキシエチルメタアクリレート、２−トルイルオキシエチルメタアクリレート、２−キシリルオキシエチルメタアクリレート、２−（２−フェニルオキシエトキシ）エチルメタアクリレート等が挙げられる。
【００４５】
該Ｒ６がアシル基である化合物を具体的に例示すると、エチレングリコールジメタアクリレート、ジエチレングリコールジメタアクリレート、トリエチレングリコールジメタアクリレート、テトラエチレングリコールジメタアクリレート、ヘキサエチレングリコールジメタアクリレート、ノナエチレングリコールジメタアクリレート、テトラデカエチレングリコールジメタアクリレート、２−アセチルオキシエチルメタアクリレート、２−プロピオニルオキシエチルメタアクリレート、２−ブチリルオキシエチルメタアクリレート、２−（２−アセチルオキシエチル）エトキシメタアクリレート、２−（２−（２−アセチルオキシエチル）エトキシ）エトキシメタアクリレート、２−（２−（２−アセチルオキシエチル）エトキシ）エトキシメタアクリレート、あるいは下記式
【００４６】
【化５】
2006083101.tif 000006
【００４７】
で示される化合物等が挙げられる。
【００４８】
本発明においては、前記式（１）で表されるラジカル重合性単量体を単独で用いることができる。しかしながら本発明の効果を損なわない範囲で、重合して得られる硬化体の機械的強度その他物性に応じて、前記式（２）で示される以外のラジカル重合性単量体を混合して用いても良い。
【００４９】
上記式（１）と混合して使用可能なラジカル重合性単量体としては、上記式（１）および（２）の化合物以外のもので、低刺激性、低臭気かつ味が少ないものであれば何等制限なく用いられるが、一般には（メタ）アクリル酸エステル類が好適に使用される。該（メタ）アクリル酸エステルとしては、ネオペンチルグリコールジメタアクリレート、１，６−ヘキサンジオールジメタアクリレート、１，９−ノナンジオールジメタアクリレート、１，１０−デカンジオールジメタアクリレート、２，２−ビス（メタアクロイルオキシフェニル）プロパン等の２官能性ラジカル重合性単量体、トリメチロールプロパントリメタアクリレート、トリメチロールエタントリメタアクリレート、ペンタエリスリトールトリメタアクリレート、トリメチロールメタントリメタアクリレート等の３官能性ラジカル重合性単量体およびペンタエリスリトールテトラメタアクリレート、ペンタエリスリトールテトラメタアクリレート等の４官能性のラジカル重合性単量体等が挙げられる。
【００５０】
特に本発明における歯科用硬化性組成物を義歯床裏装用材料として用いる場合には、上記式（１）で示されるラジカル重合性単量体と式（１）又は（２）で示される以外の構造を有する二官能ラジカル重合性単量体とを組み合わせて用いるのが硬化体強度向上の観点から好適であり、中でも上記式（１）で示されるラジカル重合性単量体と、炭素数６〜２０のアルキレングリコールのジ（メタ）アクリレートとを組み合わせて使用することが好ましい。該アルキレングリコールのジ（メタ）アクリレートの代表例としてはヘキサメチレンジオールジメタアクリレート、ノナメチレンジオールジメタアクリレートなどが挙げられる。当該その他のラジカル重合性単量体を用いる場合に用いる量としては、アリールボレート塩の溶解性が損なわれない範囲であれば他の物性を考慮して適宜決定すればよい。用いるアリールボレート塩の量などにも依存するが、炭素数６〜２０のアルキレングリコールのジ（メタ）アクリレートを配合する場合、一般的には、前記一般式（１）で示されるラジカル重合性単量体１００質量部に対して、該ジ（メタ）アクリレートが１０〜４００質量部である。
【００５１】
本発明の歯科用硬化性組成物は、上記ラジカル重合性単量体を重合、硬化させるための重合開始剤として、アリールボレート塩−固体酸系のものを使用する。該重合開始剤系は硬化時や硬化後の変色などが少なく、また固体酸を用いることにより、前記酸性基を有するラジカル重合性単量体などの液体であるか、あるいはラジカル重合性単量体と相溶する酸を用いた場合と異なり口腔内で使用しても酸味を生じさせることがほとんどなくなる。
【００５２】
本発明の歯科用硬化性組成物に用いられる上記アリールボレート塩は、４配位のホウ素化合物であり、かつホウ素原子に結合する４つの有機基のうちの少なくとも１つがアリール基である化合物であり、公知のものが何ら制限無く使用できる。代表的なアリールボレート塩を一般式で示すと、下記一般式（３）で表される。
【００５３】
【化６】
2006083101.tif 000007
【００５４】
（但し、Ｒ７、Ｒ８及びＲ９はそれぞれ独立にアルキル基、アリール基、アラルキル基、アルケニル基であり、Ｒ１０、Ｒ１１は水素原子、ハロゲン原子、置換されていてもよいアルキル基、アルコキシ基又はフェニル基であり、Ｌ＋は金属陽イオン、第３級又は第４級アンモニウムイオン、第４級ピリジニウムイオン、第４級キノリニウムイオンまたは第４級ホスホニウムイオンである。）
ホウ素−アリール結合を全く有しないボレート化合物は保存安定性が極めて悪く、空気中の酸素と容易に反応して分解するため好ましくない。ホウ素−アリール結合が多いほど、保存安定性に優れたものとでき、トリアリールボレート塩又はテトラアリールボレート塩が好ましく、テトラアリールボレート塩が最も好ましい。
【００５５】
上記式（３）において、Ｒ７、Ｒ８及びＲ９はそれぞれ独立にアルキル基、アリール基、アラルキル基、アルケニル基である。当該アルキル基は特に限定されるものではなく、直鎖状でも分枝状でもよいが、好ましくは炭素数３〜３０のアルキル基、より好ましくは炭素数４〜２０の直鎖アルキル基であり、具体的にはｎ−ブチル基、ｎ−オクチル基、ｎ−ドデシル基、ｎ−ヘキサデシル基等である。また、当該アルキル基の置換基としては、フッ素原子、塩素原子、臭素原子等のハロゲン原子、水酸基、ニトロ基、シアノ基、あるいはフェニル基、ニトロフェニル基、クロロフェニル基等の炭素数６〜１０のアリール基、メトキシ基、エトキシ基、プロピル基等の炭素数１〜５のアルコキシ基、アセチル基等の炭素数２〜５のアシル基等が例示される。また当該置換基の数及び位置も特に限定されない。
【００５６】
アリール基もまた特に限定されるものではなく、公知のアリール基でよいが、好ましくは単環ないし２又は３つの環が縮合した、置換又は非置換のアリール基であり、当該置換基としては上記アルキル基の置換基として例示された基、ならびにメチル基、エチル基、ブチル基等の炭素数１〜５のアルキル基が例示される。
【００５７】
当該置換または非置換のアリール基は具体的には、フェニル基、１−又は２−ナフチル基、１−、２−又は９−アンスリル基、１−、２−、３−、４−又は９−フェナンスリル基、ｐ−フルオロフェニル基、ｐ−クロロフェニル基、（３，５−ビストリフルオロメチル）フェニル基、３，５−ビス（１，１，１，３，３，３−ヘキサフルオロ−２−メトキシ−２−プロピル）フェニル基、ｐ−ニトロフェニル基、ｍ−ニトロフェニル基、ｐ−ブチルフェニル基、ｍ−ブチルフェニル基、ｐ−ブチルオキシフェニル基、ｍ−ブチルオキシフェニル基、ｐ−オクチルオキシフェニル基、ｍ−オクチルオキシフェニル基等が例示される。
【００５８】
アルケニル基も特に限定されるものではないが、好ましくは炭素数４〜２０のアルケニル基であり、またその置換基としては前記アルキル基の置換基として例示されたものが挙げられる。
【００５９】
上記一般式（３）中、Ｒ１０、Ｒ１１は水素原子、ハロゲン原子、置換されていてもよいアルキル基、アルコキシ基又はフェニル基である。
【００６０】
当該置換基を有していても良いアルキル基又はアルコキシ基は特に限定されるものではなく、また直鎖状でも分枝状でも良いが、好ましくは炭素数１〜１０のアルキル基又はアルコキシ基であり、また置換基としては前記Ｒ６〜Ｒ８におけるアルキル基の置換基として例示したものが挙げられる。当該置換基を有していてもよいアルキル基を具体的に例示すると、メチル基、エチル基、ｎ−又はｉ−プロピル基、ｎ−，ｉ−又はｔ−ブチル基、クロロメチル基、トリフルオロメチル基、メトキシメチル基、１，１，１，３，３，３−ヘキサフルオロ−２−メトキシ−２−プロピル基等が例示され、置換基を有していてもよいアルコキシ基を具体的に例示すると、メトキシ基、エトキシ基、１−又は２−プロポキシ基、１−又は２−ブトキシ基、１−、２−又は３−オクチルオキシ基、クロロメトキシ基等が例示される。
【００６１】
また置換基を有していても良いフェニル基の有する置換基も特に限定されず、具体的には前記前記Ｒ７〜Ｒ９におけるアリール基の置換基として例示したものが挙げられる。
【００６２】
上記一般式（３）中、Ｌ＋は金属陽イオン、第３級又は第４級アンモニウムイオン、第４級ピリジニウムイオン、第４級キノリニウムイオン、または第４級ホスホニウムイオンである。
【００６３】
当該金属陽イオンとしては、ナトリウムイオン、リチウムイオン、カリウムイオン等のアルカリ金属陽イオン、マグネシウムイオン等のアルカリ土類金属陽イオン等が好ましい金属陽イオンとして例示され、第３級又は第４級アンモニウムイオンとしては、テトラブチルアンモニウムイオン、テトラメチルアンモニウムイオン、テトラエチルアンモニウムイオン、トリブチルアンモニウムイオン、トリエタノールアンモニウムイオン等が、第４級ピリジニウムイオンとしては、メチルキノリニウムイオン、エチルキノリニウムイオン、ブチルキノリウムイオン等が、第４級ホスホニウムイオンとしては、テトラブチルホスホニウムイオン、メチルトリフェニルホスホニウムイオン等が例示される。
【００６４】
重合性単量体への溶解性を考慮すると、第３級又は第４級アンモニウムイオン、第４級ピリジニウムイオン、第４級キノリニウムイオン、または第４級ホスホニウムイオンが好ましく、第３級又は第４級アンモニウムイオンが特に好ましい。
【００６５】
好適に使用されるアリールボレート塩を具体的に例示すると、１分子中に３個のアリール基を有するトリアリールボレート塩としては、モノアルキルトリフェニルホウ素、モノアルキルトリ（ｐ−クロロフェニル）ホウ素、モノアルキルトリ（ｐ−フルオロフェニル）ホウ素、モノアルキルトリ（３，５−ビストリフルオロメチルフェニル）ホウ素、モノアルキルトリ［３，５−ビス（１，１，１，３，３，３−ヘキサフルオロ−２−メトキシ−２−プロピル）フェニル］ホウ素、モノアルキルトリ（ｐ−ニトロフェニル）ホウ素、モノアルキルトリ（ｍ−ニトロフェニル）ホウ素、モノアルキルトリ（ｐ−ブチルフェニル）ホウ素、モノアルキルトリ（ｍ−ブチルフェニル）ホウ素、モノアルキルトリ（ｐ−ブチルオキシフェニル）ホウ素、モノアルキルトリ（ｍ−ブチルオキシフェニル）ホウ素、モノアルキルトリ（ｐ−オクチルオキシフェニル）ホウ素、モノアルキルトリ（ｍ−オクチルオキシフェニル）ホウ素（アルキル基は上記と同様）のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等を挙げることができる。
【００６６】
また、１分子中に４個のアリール基を有するテトラアリールボレート塩としては、テトラフェニルホウ素、テトラキス（ｐ−クロロフェニル）ホウ素、テトラキス（ｐ−フルオロフェニル）ホウ素、テトラキス（３，５−ビストリフルオロメチルフェニル）ホウ素、テトラキス［３，５−ビス（１，１，１，３，３，３−ヘキサフルオロ−２−メトキシ−２−プロピル）フェニル］ホウ素、テトラキス（ｐ−ニトロフェニル）ホウ素、テトラキス（ｍ−ニトロフェニル）ホウ素、テトラキス（ｐ−ブチルフェニル）ホウ素、テトラキス（ｍ−ブチルフェニル）ホウ素、テトラキス（ｐ−ブチルオキシフェニル）ホウ素、テトラキス（ｍ−ブチルオキシフェニル）ホウ素、テトラキス（ｐ−オクチルオキシフェニル）ホウ素、テトラキス（ｍ−オクチルオキシフェニル）ホウ素（アルキル基は上記と同様）のナトリウム塩、リチウム塩、カリウム塩、マグネシウム塩、テトラブチルアンモニウム塩、テトラメチルアンモニウム塩、テトラエチルアンモニウム塩、トリ（ヒドロキシエチル）アンモニウム塩、ジ（ヒドロキシエチル）メチルアンモニウム塩、メタクリロイルオキシエチルジメチルアンモニウム塩、メチルピリジニウム塩、エチルピリジニウム塩、ブチルピリジニウム塩、メチルキノリニウム塩、エチルキノリニウム塩、ブチルキノリニウム塩等を挙げることができる。
【００６７】
上記アリールボレート塩は１種または２種以上を混合して用いても構わない。
【００６８】
本発明の歯科用硬化性組成物におけるアリールアリールボレート塩の配合量は、ラジカル重合性単量体が硬化するのに充分な量であれば特に制限されないが、硬化速度や得られる硬化体の機械的強度等の物性の点から、一般的には全ラジカル重合性単量体の合計１００質量部に対してアリールアリールボレート塩が１〜２０質量部、特に２〜１０質量部となる量比が好適である。
【００６９】
本発明に用いられる酸として固体酸が挙げられる。本発明に使用される固体酸は公知のものであれば何等制限なく使用することができるが、本発明を特に義歯床の裏装材料として用いる場合には、硬化活性および酸味等の口腔への刺激低減の観点からｐＫａが２以下の酸性基を有し、かつ水および本発明の硬化性組成物に配合されるラジカル重合性単量体のいずれにも溶解しない固体酸であることが好ましい。
【００７０】
酸性基のｐＫａが２以下であることは、該固体酸とアリールボレート塩が混合された際にラジカル発生の速度が高く、義歯床裏装材として使用した場合に酸性味や刺激を殆ど感じないほど少量の添加で義歯床裏装材として使用するに充分な硬化活性を得るために必要である。本発明においては、硬化性及び入手の容易さの観点から、固体酸としては、その有する酸性基のｐＫａ値が１．５以下のものであることが好ましく、スルホン酸基を有するものであることが特に好ましい。
【００７１】
一方、該固体酸は、ｐＫａが２以下の酸性基を有していれば、他の酸性基、即ち、ｐＫａが２よりも大きい酸性基をさらに有していてもよい。
【００７２】
固体酸のｐＫａ値はハメット指示薬（色素）により測定でき、本発明においても、固体酸が有する酸性基のｐＫａは色素の呈色反応を利用して判定する。具体的には、２−アミノ−５−アゾトルエンのトルエン溶液に評価したい固体酸を浸漬すると、ｐＫａが２以下であれば固体酸が赤色に呈色し、逆にｐＫａが２より大きい場合には黄色に呈色することから、該固体酸の有する酸性基のｐＫａが２以下であるか、あるいは２よりも大きいかが判定できる。
【００７３】
また当該固体酸は、本発明の硬化性組成物に配合されるラジカル重合性単量体、及び水のいずれにも溶解しないものであることが望ましい。該固体酸が水やラジカル重合性単量体に溶解する場合には、歯科用硬化性組成物を口腔へ挿入した際に、酸味を感じやすい。原因は必ずしも明らかではないが、固体酸が水に溶解するものを選択した場合には、歯科用硬化性組成物を口腔へ挿入した際、該固体酸が唾液へ溶け出し、口中に酸味が広がるためと推定される。また、固体酸がラジカル重合性単量体に溶解する場合には、固体酸が粒子状に歯科用硬化性組成物中に存在する場合と比べ、該硬化性組成物と舌の味覚受容器官と接触する割合が増大し、味を感じ易くなるものと推定される。
【００７４】
本発明の歯科用硬化性組成物に配合される固体酸としては、上記物性を満足するものであれば特に限定されないが、代表的には、スルホン酸基などのｐＫａが２以下の酸性基を有する架橋型高分子（の粉末）や、このような架橋型高分子で被覆したり、あるいは吸着させたりした無機粒子などが挙げられる。なお、酸性基を有する非架橋型の高分子の多くは水に溶解してしまうため、本発明における固体酸に相当しないのが一般的である。
【００７５】
ｐＫａが２以下の酸性基を有する架橋型高分子としては、スチレンスルホン酸、ビニルスルホン酸、２−（メタ）アクリル酸アミド−２−メチルプロパンスルホン酸等のｐＫａが２以下の酸性基を有する重合性単量体と、ジビニルベンゼン、ジビニルスルホン、Ｎ，Ｎ−メチレンビスアクリルアミド等の多官能性の重合性単量体とを共重合させた架橋型高分子が好適である。
【００７６】
本発明においては、上記のように固体酸は粉末状のものを用いることが好ましい。より好ましくは粒径が０．０１〜１００μｍの粉末であり、さらに好ましくは０．０１〜５０μｍの粉末である。粒径が小さいほど非酸性ラジカル重合性単量体と混合したときのざらつきが少なく、また硬化性に優れたものとなる。なおむろん、粉末であるとは当該固体酸単体の状態での性状であり、例えば重合性単量体と混合した場合には通常はスラリー状やペースト状となる。
【００７７】
上記のような固体酸を得る方法は特に限定されるものではないが、好適には以下の方法で製造できる。即ち、酸性高分子粉末の場合には、一般的な架橋型の強酸性イオン交換樹脂を必要な大きさになるまで粉砕すればよい。入手したイオン交換樹脂が塩型である場合には、粉砕前に、あるいは粉砕後に塩酸等により酸型に変換すればよい。このような強酸性イオン交換樹脂としては、代表的にはスチレンスルホン酸／ジビニルベンゼン共重合体があり、工業用材料として直径３００μｍから２ｍｍ程度の粒子状あるいは厚さ０．１ｍｍ〜１ｍｍ程度の膜状で入手が可能である。むろん、公知の方法で合成してもなんら問題はなく、またスチレンスルホン酸／ジビニルベンゼン共重合体以外のものでもよい。粉砕方法としては、一般的に使用される粉砕方法であれば特に制限されないが、らい塊機、ボールミル、振動ボールミル、パルペライザ、ＡＣＭパルペライザ、ローラミル、ビクトリミル、フェザーミルジェットミル等による機械的粉砕方法が好適に用いられる。また、粉砕は水や有機溶媒を用いた湿式粉砕法と、それらを用いない乾式粉砕法に大別されるが、いずれの方法も好適に使用できる。湿式粉砕を行なった場合には適宜分散媒を乾燥除去した後で本発明の歯科用硬化性組成物に用いれば良い。
【００７８】
本発明における固体酸としては、その酸量が０．００５〜１０ｍｅｑ／ｇ−固体酸のものを用いることが好ましく、より好ましくは０．１〜５ｍｅｑ／ｇ−固体酸である。
【００７９】
本発明の歯科用硬化性組成物に用いられる固体酸の量は特に制限されるものではないが、歯科用硬化性組成物を構成する非酸性ラジカル重合性単量体に対し、０．０５〜１００質量部、好ましくは０．１〜５０質量部の範囲で配合しうる。一般的には、固体酸の有するｐＫａが２以下の酸性基の量が多いほど、配合する固体酸の量は少なくても良い。
【００８０】
本発明の歯科用硬化性組成物は、前述したように刺激や変色などが少ないという優れた特性を有している。このような特性は種々の歯科用の硬化性組成物において有用であるが、特に義歯床裏装用材料として好適である。
【００８１】
本発明の歯科用硬化性組成物は、全成分を混合すると、固体酸の作用によりアリールボレート塩が分解してラジカルを発生し、該ラジカルの作用により重合性単量体が重合を開始して硬化する。したがって、通常は重合が開始しないように成分をいくつかに分けて包装、キット化して保存し、臨床現場において使用時にそれらを混合するのが一般的である。このときの分離保存形態は重合が開始しない形態であれば特に限定されないが、合成樹脂粉末を含む義歯床裏装材料として使用する場合には、各成分の計量のし易さ、取り扱いの容易さの観点から、合成樹脂粉末を主とする粉材と、重合性単量体を主とする液材とに分けて包装し、そのどちらか一方にアリールボレート塩を、他方に固体酸を各々所定の割合で配合すればよい。固体酸とラジカル重合性単量体を組み合わせた場合には、固体酸が経時的に沈降する可能性も考えられるため、粉材に固体酸を分散し、液成分にアリールボレート塩を溶解する組み合わせがより好適に用いられる。
【００８２】
上記のように、本発明の硬化性組成物をキット化する場合には、合成樹脂粉末を使用することができる。該合成樹脂粉末は、本発明のラジカル重合性単量体に速やかに溶解して粘度上昇するものであれば何等制限ないが、一般に化学的安定性、透明性などの点で、ポリメチルメタアクリレート、ポリエチルメタアクリレート、ポリブチルメタアクリレート、ポリスチレンおよびそれらの共重合体の粉末が好適に使用される。中でも、ポリエチルメタアクリレートは、前記一般式（１）で表されるラジカル重合性単量体により特に溶解し易いので、ポリエチルメタアクリレートまたはその共重合体を用いるのが特に好ましい。
【００８３】
これら合成樹脂粉末を構成する合成樹脂の分子量や粒子径は特に制限されないが、得られる硬化体の機械的強度やラジカル重合性単量体への溶解性を勘案すると、重量平均分子量が５〜１００万の範囲であることが好ましく、また、平均粒子径は１〜１００μｍであることが好ましい。また、合成樹脂粉末を使用する場合には、全ラジカル重合性単量体１００質量部に対し、５０〜５００質量部、特に１００〜２００質量部の範囲で用いることが好ましい。
【００８４】
本発明の歯科用硬化性組成物には、前記必須成分の他にも流動性を改良したり、得られる硬化体の諸物性および硬化性を制御したりする目的で、無機フィラー；エタノール、ジブチルフタレート、ジオクチルフタレート等の可塑剤；ブチルヒドロキシトルエン、メトキシハイドロキノン等の重合禁止剤；色素、顔料、香料等を必要に応じて添加することができる。
【００８５】
本発明における歯科用硬化性組成物は、前述したように粉液混和後のペーストを口腔挿入した際、患者が不快に感じる臭気、刺激、味が極めて少なく、短時間のうちに変色が伴うことなく硬化する。また、得られた硬化体の表面は滑沢であり、適合性や耐汚染性が重視される義歯床裏装用材料として優れた特性を有する。さらに、得られた硬化体は経時的に変色することも少なく、長期に亘って裏装義歯を使用することを可能とする。このような特性は種々の歯科用の硬化性組成物においても義歯床裏装材に限らず有用であり、歯科用接着材、歯科用複合充填修復材等にも好適に使用することができる。
【実施例】
【００８６】
以下に実施例を挙げて本発明を具体的に説明するが、本発明はこれら実施例に限定されるものではない。なお、実施例および比較例で使用した化合物とその略称を（I）に、固体酸の酸性度（ＰＫａ値）の評価方法ならびに固体酸の製造方法を（II）、（III）に、ラジカル重合性単量体へのアリールボレート塩の溶解性試験の方法を（IV）に、組成物あるいは組成物硬化体の評価方法を（Ｖ）〜（VIII）に示した。
（Ｉ）略称
[ラジカル重合性単量体]
・一般式（１）で示されるラジカル重合性単量体
ＣＨＤ；エトキシ化シクロヘキサンジメタノールジメタアクリレート（下式５；ｍ＋ｎ＝４，新中村化学製）
【００８７】
【化７】
2006083101.tif 000008
【００８８】
ＢＰＥ−１；エトキシ化ビスフェノールＡジメタアクリレート
（下記式（６）においてｍ＋ｎ＝１０，新中村化学製）
【００８９】
【化８】
2006083101.tif 000009
【００９０】
・一般式（２）で示されるラジカル重合性単量体
３Ｇ；トリエチレングリコールジメタアクリレート（共栄社化学製）
１４Ｇ；テトラエチレングリコールジメタアクリレート（新中村化学製）
ＨＥＭＡ：２−ヒドロキシエチルメタアクリレート（共栄社化学製）
ＨＥ；２−エトキシエチルメタアクリレート（東京化成製）
・酸性基を有するラジカル重合性単量体ＰＭ；２−メタアクロイルオキシエチルジハイドロジェンホスフェートとビス（２−メタアクロイルオキシエチル）ハイドロジェンホスフェートの混合物
・その他のラジカル重合性単量体
ＢＰＥ−２；エトキシ化ビスフェノールＡジメタアクリレート
（前記式（６）においてｍ＋ｎ＝２．６，共栄社化学製）
ＨＤ；ヘキサメチレンジオールジメタアクリレート（共栄社化学製）
ＮＤ；ノナメチレンジオールジメタアクリレート（共栄社化学製）
［アリールボレート塩］
ＰｈＢ；テトラフェニルホウ素トリエタノールアミン塩（同人化学社製）
[その他の重合開始剤]
ＢＰＯ；過酸化ベンゾイル（川口薬品製）
ＰＥＡＴ；ジエチル−ｐ−トルイジン（東京化成製）
[樹脂化合物]
ＥＭＡ；ポリエチルメタクリレート（積水化成品工業製：EMA３５）
（II）固体酸のｐＫａ評価法
固体酸のｐＫａ評価はハメット試薬の呈色により行なった。ハメット試薬は有機色素群であり、各々の試薬溶液へ固体酸を入れると該固体酸のｐＫａ値に応じた発色をする。各ハメット試薬の変色するｐＫａ値は既にわかっているので、各試薬溶液へ固体酸を入れて発色を観察することにより、その固体酸のｐＫａ値の範囲を知ることができる。
【００９１】
ここでは、ｐＫａ０．８〜４．８で変色する８種類のハメット試薬のトルエン溶液（０．２ｗｔ％）を用いて評価した。予め、評価を行なう固体酸０．１ｇを５ｍｌのトルエンに分散した分散液を８種類用意した。そこへ上述の各ハメット試薬をスポイトで各々一滴ずつ垂らし、固体酸が沈降するのを待って固体部分の色調を調べた。用いたハメット試薬は、メチルレッド（ＭＲ、pKa4.8；和光純薬）、ブロモフェノールブルー（ＢＰＢ、pKa4.1；和光純薬）、ベンゼン−１−ナフチルアミン（ＢＮＡ、pKa4.0；和光純薬）、ｐ−ジメチルアミノアゾベンゼン（ＭＭＡＢ、pKa3.3；和光純薬）、２−アミノ−５−アゾトルエン（ＡＡＴ、pKa2.0；和光純薬）、チモールブルー（ＴＢ、pKa1.7；和光純薬）、ベンゼンアゾジフェニルアミン（ＢＡＰ、pKa1.5；和光純薬）、クリスタルバイオレット（ＣＶ、pKa0.8；和光純薬）である。
【００９２】
（III）固体酸の製造法
製造例１（ＳＡ−１の製造）
強酸性陽イオン交換樹脂（三菱化学社製：ダイヤイオンＰＫ２２８）をカラムに詰め、１モル／リッターの塩酸水溶液で洗浄して該樹脂中に含まれる金属イオンを除去した。続いて蒸留水により洗浄して余剰の塩酸を除去した。洗浄された樹脂は、減圧下、６０℃で恒量となるまで乾燥して粉砕に用いた。樹脂の粉砕は、まず磁性乳鉢にて１次粉砕した後、粉砕によって得られる粉末の平均粒径が１０μｍになるまでメノウ乳鉢を用いてさらに粉砕した（以下、この粉末をＳＡ−１）。この粉末のｐＫａを評価したところ、ｐＫａは０．８よりも小さかった。またこの固体酸ＳＡ−１の酸当量は２．４ｍｅｑ／ｇであった。
【００９３】
（IV）アリールボレート塩のラジカル重合性単量体への溶解試験
ラジカル重合性単量体１００ｇに対してＰｈＢ３．０ｇの割合で混合し、室温にて１０分間磁気攪拌子を用いて攪拌した。攪拌停止後、液の性状を目視により判定した。液が透明で、沈殿もない場合を○、液が白濁あるいは沈殿が生じた場合を×とした。
【００９４】
（Ｖ）官能試験
作製した粉および液を粉液の質量比が２：１となるよう混和してペーストを作製し、該ペーストを口腔内で５分間保持することにより評価を行なった。評価は、○が問題なく口腔内で保持できる。△が保持はできるが不快感を強く感じる。×が口腔内で保持していられないほど問題がある。の３段階で評価した。
【００９５】
（VI）硬化性の評価
組成物の硬化性は、粉４ｇに対し、液２ｇの割合で混合したペーストを２０×２０×２ｍｍの窪みのあるポリテトラフルオロエチレン製モールドへ流し込み、空気に接した面をポリエチレンシートで圧接して３７℃で１時間硬化させた。得られた硬化体をモールドから取り出し、３７℃の蒸留水中で２４時間吸水させた。得られた硬化体のうち、硬度が計測できるほどの硬さに硬化したサンプルに関しては、松沢精機製微小硬度計で１００ｇｆ、２０秒荷重印加の条件でヌープ硬度を測定した。硬度が測定できるほど硬化しなかったサンプルあるいは全く硬化しなかったものに関しては×印で表記した。
【００９６】
（VII）変色試験
粉液を混ぜた直後のペーストの色調から、硬化後の硬化体の色調変化を５段階のスコアで評価した。また、該硬化体を８０℃水中に３０日間保存し、保存前後の硬化体の変色度合いも同様に評価した。
【００９７】
スコア４  褐色に変色
スコア３  黄色に変色
スコア２  わずかに黄色に変色
スコア１  白濁するのみ
スコア０  変化なし
（VIII）硬化体表面の面荒れ評価
硬化体表面の面荒れは、粉４ｇに対し、液２ｇの割合で混合したペーストを２０×２０×２ｍｍの窪みのあるポリテトラフルオロエチレン製モールドへ流し込み、片面を開放したまま３７℃の温水中で１時間硬化させた。得られた硬化体の水に接した面の目視および指によるざらつき評価を行なった。表面が滑沢である場合には○、表面が著しくざらついている場合には×で評価した。
【００９８】
実施例１
１０ｇのＣＨＤに対して０．３ｇの割合でＰｈＢを溶解し、液成分とした。ＰｈＢは完全に溶解して透明な溶液となった。２００ｍｌ容量のチャック付きポリ袋に２０ｇのＥＭＡおよび０．４ｇのＳＡ−１を入れ、乾燥空気で袋を膨らませた状態でチャックを閉じ、袋を１０分間振ることによりＳＡ−１をＥＭＡに分散させた。
【００９９】
上記方法により作製した液および粉を１：２の質量比で混合してペースト化し、ペーストが硬化する前に臭い、味、刺激の評価を行なった。その結果、ペーストは無味無臭で、口腔内での刺激も感じられなかった。
【０１００】
上記官能試験と同様に調製したペーストを評価方法（VI）に従って硬化させた。硬化前のペーストの色調と得られた硬化体の色調を比較した結果、色調の変化は認められなかった。本硬化体のヌープ硬度は７．２であり、義歯床用裏装材として使用可能な硬度を有していることがわかった。また、評価方法（VIII）に従って、硬化体の面荒れ試験を行なった結果、表面性状は滑沢で○の評価であった。さらに、本硬化体サンプルを半分に切り取り、切片の１つを８０℃の温水中で３週間保存し、２５℃で保存したもう一つの切片と色調を比較した結果、８０℃で保存した硬化体の白濁が若干認められたものの、黄変等の著しい変色は認められなかった。
【０１０１】
実施例２〜７
表１に示した組成で液および粉を作製した以外は実施例１と同様な評価を行なった。その結果、実施例１と同様な良好な結果が得られた。
【０１０２】
比較例１、２
ＰｈＢおよびＳＡ−１からなる重合開始剤成分の代わりにＢＰＯおよびＰＥＡＴを用いた以外は実施例１と同様な評価を行なった。その結果、液性状、官能試験および硬化体硬度は良好であったが、硬化時に黄変が起こり、さらに８０℃保存した硬化体は褐色に変化した。
【０１０３】
比較例３
ラジカル重合性単量体としてＰＭを用い、ＰｈＢを粉に配合した以外は実施例１と同様の評価を行なった。その結果、粉および液混合後のペーストが強い酸味を呈しており口腔保持ができなかった。また、硬化体表面の面荒れも著しかった。
【０１０４】
比較例４〜６
ＣＨＤの代わりに表２に示したラジカル重合性単量体を使用した以外は、実施例１と同様な方法で評価を行なった。この場合、液は濁って懸濁したままであり、ＰｈＢの殆どが溶解していなかった。液をよく振り、懸濁液を秤量して、実施例１と同様な評価を行なった。その結果、重合による硬化は起こらず、粉が液に部分溶解した餅状のままであった。
【０１０５】
比較例７、８
ＣＨＤの代わりにＨＥ又はＨＥとＨＤの混合物を用いた以外は実施例１と同様の評価を行なった。実施例１と同様な方法で評価を行なった。この場合、液は濁って懸濁したままであり、ＰｈＢの殆どが溶解していなかった。液をよく振り、懸濁液を秤量して、実施例１と同様な評価を行なった。その結果、重合による硬化は起こらず、粉が液に部分溶解した餅状のままであった。
【０１０６】
比較例９、１０
ＣＨＤやＢＰＥ−１の代わりに３Ｇまたは３ＧとＨＤの混合物を用いたこと以外は実施例１と同様の評価を行なった。その結果、硬化体の硬度や変色に関しては良好な結果が得られたが、ペーストの味が著しく苦く、硬化まで口腔挿入していられなかった。
【０１０７】
比較例１１
ＣＨＤやＢＰＥ−１の代わりに１４Ｇを用いたこと以外は実施例１と同様の評価を行なった。その結果、ペーストの味が苦く、硬化まで口腔挿入していられなかった。硬化によって硬化体は得られたものの、その硬度は極めて低く、硬度測定ができなかった。さらに、硬化体表面の面荒れが著しいことがわかった。
【０１０８】
比較例１２
ＣＨＤの代わりに１４ＧとＨＤの混合液を用いた以外は、実施例１と同様の評価を行なった。その結果、比較例１２の組成と比較して、硬化体硬度は改善されたものの、苦味や硬化体表面の面荒れは改善されなかった。
【０１０９】
比較例１３、１４
ＣＨＤの代わりにＨＥＭＡまたはＨＥＭＡとＨＤの混合液を用いたこと以外は実施例１と同様の評価を行なった。その結果、ペーストの臭い、味、刺激、硬化体硬度および硬化体の変色に関しては良好であったが、硬化体表面が著しく面荒れした。
【０１１０】
比較例１５〜１７
ＣＨＤ５０質量部と、３Ｇ、１４Ｇ又はＨＥＭＡ５０質量部の混合液を用いたこと以外は実施例１と同様の評価を行なった。その結果、いずれの場合にも３Ｇ、１４Ｇ又はＨＥＭＡを単独で用いた場合と同様の問題を生じた。
【０１１１】
【表１】
2006083101.tif 000010
【０１１２】
【表２】
2006083101.tif 000011
【０１１３】
以上のように、式（１）で示されるようなラジカル重合性単量体を液成分として用い、且つ式（２）で示されるようなラジカル重合性単量体を実質的に含まない組成物を用いた場合には、ペーストの臭気、味、刺激が極めて低く、患者への負担が低減された特性が得られるばかりでなく、アリールボレート塩および固体酸からなる重合開始剤系を用いることができるようになり、硬化前後や硬化体保存時における変色が著しく低く、さらには硬化体表面が滑沢となるという義歯床裏装用材料として理想的な組成物が得られることがわかった。